포타슘 헥사 시아노 코발 테이트 ( 8 . 0 g ) 를 비커 ( 용액 1 ) 내 탈 이온 화 된 ( DI ) 물 ( 140 mL ) 중 에 용해 시켰 다 . 아연 클로라이드 ( 25 g ) 를 제 2 비커 ( 용액 2 ) 내 DI 물 ( 40 mL ) 중 에 용해 시켰 다 . 하 기 용액 3 을 함유 하 는 제 3 비커 를 제조 하 였 다 : DI 물 ( 200 mL ) , tert - 부틸 알콜 ( 2 mL ) 및 폴리 올 ( 2000 분자량 의 폴리프로필렌 글리콜 디 올 2 g ) 의 혼합물 . 기계 적 교반기 를 사용 하 여 용액 1 및 2 를 함께 혼합 하 였 다 . 즉시 , tert - 부틸 알콜 및 DI 물 ( 총 200 mL ) 의 50 / 50 ( 부피 기준 ) 혼합물 을 아연 헥사 시아노 코발 테이트 혼합물 에 첨가 하 고 , 생성물 을 10 분 동안 격렬 하 게 교반 하 였 다 . 용액 3 ( 폴리 올 / 물 / tert - 부틸 알콜 혼합물 ) 을 아연 헥사 시아노 코발 테이트 의 수성 슬러리 에 첨가 하 고 , 생성물 을 3 분 동안 자기 교반 하 였 다 . 혼합물 을 압력 하 에 여과 하 여 고체 를 단리 하 였 다 . 고체 케이크 를 tert - 부틸 알콜 ( 140 mL ) , DI 물 ( 60 mL ) 및 추가 2 g 의 2000 분자량 의 폴리프로필렌 글리콜 디 올 중 에 재 슬러리 화 하 였 다 . 이어서 , 혼합물 을 10 분 동안 격렬 하 게 교반 하 고 , 여과 하 였 다 . 고체 케이크 를 tert - 부틸 알콜 ( 200 mL ) 및 추가 1 g 의 2000 분자량 의 폴리프로필렌 글리콜 디 올 중 에 재 슬러리 화 하 고 , 10 분 동안 격렬 하 게 교반 한 다음 , 여과 하 였 다 . 생성 된 고형 촉매 를 50 ℃ 에서 진공 ( < 1 mbar ) 하 에 일정 한 중량 으로 건조 시켰 다 . 건조 분말 촉매 의 수율 은 8 . 5 g 이 었 다 .